Brevet FR2781720A1 — publié le 20000204

PRODUIT COMPOSITE THERMOPLASTIQUE-ELASTOMERE. L'invention concerne un produit composite thermoplastique- élastomère tel par exemple qu'un tuyau de transport de réfrigérant pour circuit de climatisation de véhicule automobile. Ces produits doivent respecter des normes de plus en plus sévères, notamment en ce qui concerne leur tenue thermique (interne et externe), leur résistance aux agents extérieurs et, quand il s'agit de tuyaux, de leur imperméabilité vis-à-vis du fluide transporté. De plus, leur durée de vie doit être aussi longue que possible et leurs qualités d'étanchéité et d'imperméabilité doivent être maintenues pendant toute cette durée de vie. Il a été proposé à de nombreuses reprises de réaliser des tuyaux composites thermoplastique-élastomère pour le transport de fluides dans l'industrie automobile, ces tuyaux comprenant en général une couche interne de polyamide, une couche d'élastomère recouvrant le polyamide, un renfort textile et une couche externe de protection en caoutchouc ou en élastomère. Il faut souvent, dans ces tuyaux connus, réaliser un compromis entre la souplesse désirée et l'imperméabilité au fluide transporté et l'on doit en outre interposer une couche mince d'une matière adhésive appropriée entre le thermoplastique et l'élastomère pour assurer leur adhérence. Dans le cas des tuyaux de transport de réfrigérant pour circuit de climatisation, il est nécessaire d'améliorer l'imperméabilité au fluide transporté (les fluides réfrigérants utilisés jusqu'à présent et qui contenaient des CFC sont remplacés par des HFC connus sous la dénomination R134a, associés à un lubrifiant du type polyalkylène glycol) et l'on a par exemple proposé pour cette couche interne un mélange de polyamide, d'une polyoléfine modifiée par greffage et d's-caprolactame, mais cette composition n'adhère pas à la couche d'élastomère qui la recouvre. De plus, la quantité d's-caprolactame utilisée est un compromis entre souplesse et imperméabilité au fluide, l'addition d'E-caprolactame permettant d'améliorer la souplesse au détriment de l'imperméabilité. C'est pourquoi la Demanderesse s'est donné pour but de pourvoir à un produit composite qui réponde mieux aux besoins de la pratique notamment en ce qu'il présente une adhérence totale entre le thermoplastique et l'élastomère, ainsi qu'une excellente imperméabilité aux fluides transportés (dans le cas d'un tuyau) et notamment aux nouveaux fluides réfrigérants qui sont utilisés dans les circuits de climatisation pour véhicule automobile. L'invention propose, à cet effet, un produit composite comprenant une couche interne d'un mélange d'un thermoplastique et d'un agent modifiant, recouverte d'une couche d'un mélange d'un élastomère et d'un agent modifiant, caractérisé en ce que : - la couche interne est essentiellement constituée d'un alliage de plastique comprenant un thermoplastique choisi parmi les polyamides (PA) et au moins un agent modifiant choisi parmi les terpolymères éthylène-acrylate-acide acrylique, les proportions thermoplastique/terpolymère éthylène-acrylate-acide acrylique étant comprises entre 10/90 et 49/51 (en poids) et - l'élastomère est choisi parmi le caoutchouc naturel (polyisoprène ou NR), le polyisoprène synthétique (IR), les caoutchoucs nitriles (NBR), les caoutchoucs nitriles halogénés, les caoutchoucs nitriles hydrogénés, les copolymères d'épichlorydrine et d'oxyde d'éthylène (ECO), les élastomères éthylène-acide acrylique, les caoutchoucs butyles (copolymère isoprène-isobutylène ou IIR), les caoutchoucs butyles halogénés (XIIR), les élastomères isobutylène-p-méthylstyrène para-bromométhylstyrène, les terpolymères d'éthylène, de propylène et d'un diène (EPDM) et les copolymères d'éthylène et de propylène (EPM), le polyéthylène chloré (CM), le polyéthylène chlorosulfoné (CSM), le polyéthylène chlorosulfoné comportant des groupes alkyl latéraux (ACSM), le polychloroprène (CR), les polymères acryliques (ACM), les copolymères d'éthylène et d'acétate de vinyle (EVA), les copolymères d'éthylène acrylate (EAM), au moins un agent modifiant de l'élastomère étant choisi parmi les polybutadiène-vinyle-1,2 greffés à l'anhydride maléique, les polybutadiènes époxydés et/ou hydroxylés, les silanes, les élastomères éthylène-acide acrylique et les copolymères éthylène-propylène greffés à l'anhydride maléique. Conformément à l'invention, le polyamide est sélectionné dans le groupe constitué entre autres par le polyamide 6, le polyamide 6.6, le polyamide 11, le polyamide 12, le polyamide 6/10 et le polyamide 6/12. On a constaté que, dans ces produits, l'adhérence thermoplastique - élastomère est totale sans qu'il soit nécessaire d'utiliser une couche intermédiaire d'un adhésif, et qu'il est impossible de séparer sans les détruire les couches de thermoplastique et d'élastomère. On a également constaté que dans la mesure où les proportions d'agents modifiants dans le thermoplastique sont toujours supérieures aux quantités de thermoplastique, ils forment avec ce dernier un alliage de plastique dont la fabrication est significativement améliorée dans la mesure où l'on peut obtenir une dispersion beaucoup plus homogène que celles obtenues avec les thermoplastiques modifiés de l'art antérieur dans lesquels les quantités d'agents modifiants sont généralement inférieures à celles du thermoplastique ; une telle dispersion homogène permet notamment d'obtenir des pièces fabriquées par extrusion, de très bonne qualité, l'élastomère et/ou le thermoplastique comprenant avantageusement plusieurs agents modifiants. Les proportions d'agents modifiants dans l'élastomère peuvent varier très largement et sont comprises, de façon générale, entre 0,5 et 50 % environ. Le thermoplastique et/ou l'élastomère utilisés peuvent également comprendre au moins des charges, organiques ou inorganiques, ainsi que des plastifiants usuels. L'invention propose également un tuyau de transport de fluide réfrigérant pour circuit de climatisation de véhicule automobile, comprenant une couche interne du thermoplastique et une couche de l'élastomère qui viennent d'être décrits et dans lequel l'épaisseur de la couche interne de thermoplastique est d'environ 0,05 à 2 mm , celle de la couche d'élastomère étant d'environ 0,2 à 3 mm. Un tel tuyau comprend de plus une ou plusieurs couches de textiles de renforcement recouvrant la couche d'élastomère et recouverte elle-même d'une couche de protection en élastomère. Une couche mince d'élastomère peut également être prévue sur la face interne de la couche de thermoplastique, pour améliorer l'étanchéité du montage du tuyau sur un embout de connexion. Dans un mode de réalisation préféré de l'invention, le thermoplastique précité est un mélange de 35 à 45 % (p/p) de polyamide, de préférence du polyamide 6 et de 55 à 65 % (p/p) d'un terpolymère d'éthylène, d'acide acrylique et d'acrylate. L'invention sera mieux comprise et d'autres caractéristiques, détails et avantages de celle-ci apparaîtront plus clairement à la lecture de la description qui suit, faite à titre d'exemple en référence aux dessins annexés dans lesquels : - la figure 1 est une vue schématique partielle en coupe d'un produit composite selon l'invention, - la figure 2 est une vue schématique partielle en perspective d'un tuyau selon l'invention. Le produit composite selon l'invention qui est représenté schématiquement en figure 1, comprend une couche 10 de thermoplastique recouverte d'une couche 12 d'élastomère, l'adhérence de ces deux couches l'une à l'autre étant telle que toute tentative de séparation de ces deux couches se traduit par la destruction de l'une et/ou de l'autre de ces couches. Le thermoplastique de la couche 10 peut être choisi parmi les composés suivants : PA 6, PA 6. 6, PA 11, PA 12, PA 6/10, PA 6/12, en mélange avec un terpolymère éthylène-acrylate-acide acrylique dans des proportions comprises entre 10/90 et 49/51 (p/p). Cet agent modifiant peut éventuellement être associé à d'autres agents modifiants. La couche 12 d'élastomère est à base d'un élastomère choisi parmi les composés suivants : NR, IR, NBR, XNBR, HNBR, ECO, EPDM, EPM, CM, CSM, ACSM, CR, ACM, EVA, EAM, les copolymères éthylène-acide acrylique, les caoutchouc butyles, butyles halogénés et isobutylène-p-méthylstyrène para-bromométhylstyrène, avec addition d'au moins un des agents modifiants suivants : polybutadiène-vinyle-1,2 greffé à l'anhydride maléique à l'acide carboxylique ou les polybutadiènes époxydés et/ou hydroxylés, des silanes, des copolymères éthylèneacide acrylique, des copolymères éthylène-propylène greffés à l'anhydride maléique. On peut ajouter plusieurs de ces agents modifiants à l'élastomère, dans une proportion comprise entre 0,5 et 50% en poids. Le tuyau représenté schématiquement en figure 2 est destiné au transport d'un fluide réfrigérant du type HFC utilisé dans les circuits de climatisation de véhicule automobile et comprend une couche interne 10 de thermoplastique ayant la même composition que la couche 10 de la figure 1, une couche 12 d'élastomère entourant la couche 10 de thermoplastique et ayant la composition de la couche 12 de la figure 1, un renfort textile 14 entourant la couche d'élastomère 12, ce renfort textile pouvant être une tresse de fils de polyester, de polyamide, etc..., et une couche 16 de protection, réalisée en un élastomère approprié qui peut être du même type que celui de la couche 12 ou différent. Typiquement, l'épaisseur de la couche interne 10 à base de thermoplastique est de l'ordre de 0,1 à 0,3 mm et celle de la couche 12 à base d'élastomère est de 0,5 à 2 mm environ. Une couche mince d'élastomère peut recouvrir la surface interne de la couche 10 à base de thermoplastique, pour améliorer l'étanchéité du montage du tuyau sur un embout de connexion ou analogue. Par exemple, les compositions des couches 10 et 12 du tuyau de la figure 2 peuvent être les suivantes : - couche 10 : - PA6 41 parts en poids - terpolymère éthylène-acrylate-acide acrylique 59 parts en poids (DU PONT DE NEMOURS (ZYTEL ST 7301) ; BASF (LUCALEN# 2920), par exemple) - couche 12 . . caoutchouc butyle bromé 100 parts en poids . noir de carbone 80 parts en poids . résine phénolique réactive 9 parts en poids . plastifiant 5 parts en poids . polybutadiène vinyle 1,2 greffé à l'anhydride maléique 5 parts en poids. ou . isobutylène-p-méthylstyrène para-bromo- méthylstyrène 100 parts en poids . noir de carbone 80 parts en poids . plastifiant 5 parts en poids . ZnO 2 parts en poids . ZDBC 2 parts en poids . polybutadiène vinyle 1,2 greffé à l'anhydride maléique 5 parts en poids. REVENDICATIONS 1. Produit composite comprenant une couche (10) d'un mélange d'un thermoplastique et d'un agent modifiant, recouverte d'une couche (12) d'un mélange d'un élastomère et d'un agent modifiant, caractérisé en ce que : - la couche (10) est essentiellement constituée d'un alliage de plastique comprenant un thermoplastique choisi parmi les polyamides (PA) et au moins un agent modifiant choisi parmi les terpolymères éthylène-acrylate-acide acrylique, les proportions thermoplastique/ terpolymère éthylène-acrylate-acide acrylique étant comprises entre 10/90 et 49/51 (en poids) et - l'élastomère est choisi parmi le caoutchouc naturel (polyisoprène ou NR), le polyisoprène synthétique (IR), les caoutchoucs nitriles (NBR), les caoutchoucs nitriles halogénés, les caoutchoucs nitriles hydrogénés, les copolymères d'épichlorydrine et d'oxyde d'éthylène (ECO), les élastomères éthylène-acide acrylique, les caoutchoucs butyles (copolymère isoprène-isobutylène ou IIR), les caoutchoucs butyles halogénés (XIIR), les élastomères isobutylène-p-méthylstyrène para-bromométhylstyrène, les terpolymères d'éthylène, de propylène et d'un diène (EPDM) et les copolymères d'éthylène et de propylène (EPM), le polyéthylène chloré (CM), le polyéthylène chlorosulfoné (CSM), le polyéthylène chlorosulfoné comportant des groupes alkyl latéraux (ACSM), le polychloroprène (CR), les polymères acryliques (ACM), les copolymères d'éthylène et d'acétate de vinyle (EVA), les copolymères d'éthylène acrylate (EAM), au moins un agent modifiant de l'élastomère étant choisi parmi les polybutadiène-vinyle-1,2 greffés à l'anhydride maléique, les polybutadiènes époxydés et/ou hydroxylés, les silanes, les élastomères éthylène-acide acrylique et les copolymères éthylène-propylène greffés à l'anhydride maléique. 2. Produit selon la revendication 1, caractérisé en ce que le polyamide est sélectionné dans le groupe constitué par le polyamide 6, le polyamide 6. 6, le polyamide 11, le polyamide 12, le polyamide 6/10 et le polyamide 6/12. 3. Produit selon la revendication 1 ou la revendication 2, caractérisé en ce que la proportion d'agent modifiant dans l'élastomère est comprise entre 0,5 et 50 % environ en poids. 4. Produit selon l'une quelconque des revendications 1 à 3, caractérisé en ce que l'élastomère et/ou le thermoplastique comprend plusieurs agents modifiants précités. 5. Produit selon l'une des revendications précédentes, caractérisé en ce que le thermoplastique et/ou l'élastomère comprennent au moins des charges, organiques ou inorganiques, et/ou des plastifiants. 6. Produit selon l'une quelconque des revendications précédentes, caractérisé en ce que le thermoplastique précité est un mélange de 35 à 45 % (p/p) de polyamide, de préférence du polyamide 6 et de 55 à 65 % (p/p) d'un terpolymère d'éthylène, d'acide acrylique et d'acrylate. 7. Tuyau de transport de fluide réfrigérant pour circuit de climatisation de véhicule automobile, comprenant une couche interne de thermoplastique recouverte d'une couche d'élastomère ayant les compositions décrites dans les revendications précédentes, caractérisé en ce que l'épaisseur de la couche de thermoplastique (10) est de 0,05 à 2 mm environ et celle de la couche d'élastomère (12) de 0,2 à 3 mm environ. 8. Tuyau selon la revendication 7, caractérisé en ce que la couche (12) d'élastomère est recouverte d'au moins une couche textile (14) de renforcement et d'une couche (16) de protection, par exemple en élastomère. 9. Tuyau selon la revendication 7 ou 8, caractérisé en ce qu'il comprend également une couche mince d'élastomère de 0,2 à 3 mm sur la face interne de la couche (10) de thermoplastique. 10. Tuyau selon l'une des revendications 7 à 9, caractérisé en ce que l'alliage de plastique de la couche interne (10) est un mélange de polyamide 6 et d'au moins un terpolymère éthylène-acrylate-acide acrylique, l'élastomère de la couche (12) recouvrant le thermoplastique étant à base d'isobutylène-p-méthylstyrène para-bromométhylstyrène modifié par au moins du polybutadiène vinyle-1,2 greffé à l'anhydride maléique.